(57)【特許請求の範囲】
【請求項１】
少なくとも色材を含有するインクジェット用インクであって、
前記色材が、下記一般式（Ｉ）で表される化合物、並びに、Ｃ．Ｉ．ダイレクトバイオレット１０７、Ｃ．Ｉ．アシッドレッド１４、Ｃ．Ｉ．アシッドレッド５２、Ｃ．Ｉ．アシッドレッド８７、Ｃ．Ｉ．アシッドレッド２８９、及びＣ．Ｉ．リアクティブレッド１８０からなる群から選ばれる少なくとも１種を含み、
前記インク中における、前記一般式（Ｉ）で表される化合物の含有量（質量％）が、色材の含有量の合計（質量％）に占める割合が１５．０質量％以上４０．０質量％以下であることを特徴とするインクジェット用インク。
一般式（Ｉ）
【化１】
0005377045.tif 000029
（一般式（Ｉ）中、Ｍはそれぞれ独立に、水素原子、アルカリ金属、アンモニウム、又は有機アンモニウムである。）
【請求項２】
前記インク中における、前記一般式（Ｉ）で表される化合物の含有量（質量％）が、インク全質量を基準として、０．８質量％以上２．０質量％以下である請求項１に記載のインクジェット用インク。
【請求項３】
インクジェット用インクの作製方法であって、
色材として、下記一般式（Ｉ）で表される化合物を含有するインクジェット用インクを収容するインクカートリッジのインク収容部に、Ｃ．Ｉ．ダイレクトバイオレット１０７、Ｃ．Ｉ．アシッドレッド１４、Ｃ．Ｉ．アシッドレッド５２、Ｃ．Ｉ．アシッドレッド８７、Ｃ．Ｉ．アシッドレッド２８９、及びＣ．Ｉ．リアクティブレッド１８０からなる群から選ばれる少なくとも１種を色材として含有するインクジェット用インクを、前記一般式（Ｉ）で表される化合物の含有量（質量％）の含有量が、色材の含有量の合計（質量％）に対して１５．０質量％以上４０．０質量％以下となるように充填して、インクジェット用インクを得る工程を有することを特徴とするインクジェット用インクの作製方法。
一般式（Ｉ）
【化２】
0005377045.tif 000030
（一般式（Ｉ）中、Ｍはそれぞれ独立に、水素原子、アルカリ金属、アンモニウム、又は有機アンモニウムである。）
【請求項４】
前記得られたインク中における、前記一般式（Ｉ）で表される化合物の含有量（質量％）が、インク全質量を基準として、０．８質量％以上２．０質量％以下である請求項３に記載のインクジェット用インクの作製方法。
【請求項５】
請求項３又は４に記載のインクジェット用インクの作製方法により得られたことを特徴とするインクジェット用インク。
【請求項６】
インクを収容するインク収容部を備えたインクカートリッジであって、
前記インク収容部に収容されたインクが、請求項１、２、及び５のいずれか１項に記載のインクジェット用インクであることを特徴とするインクカートリッジ。
【請求項７】
インクをインクジェット方法で吐出して記録媒体に記録を行う工程を有するインクジェット記録方法であって、
前記インクが、請求項１、２、及び５のいずれか１項に記載のインクジェット用インクであることを特徴とするインクジェット記録方法。
【発明の詳細な説明】
【技術分野】
【０００１】
本発明は、インクジェット用インク、インクジェット用インクの作製方法、インクカートリッジ、及びインクジェット記録方法に関する。
【背景技術】
【０００２】
インクジェット記録方法は、インク小滴を普通紙や光沢メディア等の記録媒体に付与して画像を形成する記録方法であり、その低価格化、記録速度の向上により、急速に普及が進んでいる。また、インクジェット記録方法により得られる画像の高画質化が進んだことに加えて、デジタルカメラの急速な普及に伴い、インクジェット記録方法には銀塩写真と同等の記録物を出力することが要求されている。
【０００３】
近年、インク滴の極小化や、多色インクの導入に伴う色域の向上等により、今まで以上に高画質化が進んでいる。しかしその反面、色材やインクに対する要求はより大きくなり、発色性の向上や、目詰まり、吐出安定性等の信頼性においてより厳しい特性が要求されている。
【０００４】
一方で、インクジェット記録方法の問題点としては、得られた記録物の堅牢性に劣ることが挙げられる。一般に、インクジェット記録方法で得られた記録物は銀塩写真と比較してその画像の堅牢性が低い。具体的には、記録物が、光、湿度、熱、又は空気中に存在する環境ガス等に長時間さらされた際に、記録物上の色材が劣化し、画像の色調変化や褪色が発生しやすいといった問題がある。
【０００５】
特に、シアン、マゼンタ、及びイエローの各インクの中でも画像の堅牢性が低いマゼンタインクに用いる染料に関しては、画像の耐光性や耐ガス性を向上させるために、従来から数多くの提案がなされている。
【０００６】
例えば、発色性に優れた画像を形成することができる色材として、キサンテン系染料やＨ酸を用いたアゾ系染料に関する提案がある（特許文献１及び２参照）。これらのタイプの染料について、発色性、耐光性、及び耐ガス性に優れたマゼンタ染料に関する検討が広く行われている。また、耐光性及び耐ガス性に優れたマゼンタ染料として、アントラピリドン系染料に関する提案がある（特許文献３〜５参照）。中でも、特許文献４及び５には、２分子のアントラピリドン化合物を連結基により連結した構造を有する化合物や、該化合物を含有するインクが記載されている。
【０００７】
更に、キサンテン系染料又はアゾ系染料とアントラピリドン系染料とをインクに含有させることで、発色性が良好であり、耐光性及び耐ガス性が良好な画像を形成させることに関する提案がある（特許文献６参照）。具体的には、発色性に優れ、耐光性及び耐ガス性が低いキサンテン系染料又はアゾ系染料と、耐光性及び耐ガス性が高いアントラピリドン系染料とが互いの特性を補い合うことで、発色性に優れ、耐光性及び耐ガス性に優れた画像が得られることが記載されている。
【先行技術文献】
【特許文献】
【０００８】
【特許文献１】特開平８−７３７９１号公報
【特許文献２】特開平９−２５５８８２号公報
【特許文献３】ＷＯ２００４／１０４１０８号国際公開パンフレット
【特許文献４】特開２００３−１９２９３０号公報
【特許文献５】ＷＯ２００６／０７５７０６号国際公開パンフレット
【特許文献６】特許第３９０７６７１号公報
【発明の概要】
【発明が解決しようとする課題】
【０００９】
マゼンタインクで形成された画像の堅牢性を向上することを目的として、これまでにも上記で挙げたような様々な検討がなされている。しかし、これらのようないずれの方法をもってしても、近年要求されるような高いレベルの発色性、耐光性、及び耐ガス性の全てを満足するマゼンタインクは得られていない。具体的には、本発明者らが上記で挙げたような従来の技術について検討した結果、以下のことがわかった。すなわち、特許文献１及び２に記載されているキサンテン系染料及びＨ酸を用いたアゾ系染料は、発色性には非常に優れるが、耐光性や耐ガス性が劣ることがわかった。更に、銅フタロシアニン系染料に代表されるシアン染料や、イエロー染料等の他の色相を有する染料と比較すると、これらのタイプの染料は依然として耐光性や耐ガス性が劣る水準にある。また、特許文献３〜５に記載されているアントラピリドン系染料を含有するインクを用いることで、記録画像の耐光性や耐ガス性は向上するが、他の色相の染料を含有するインクに匹敵するレベルの発色性は得られなかった。また、特許文献６に記載されているキサンテン系染料又はアゾ系染料とアントラピリドン系染料とを含有する従来のインクには、以下のような課題があることがわかった。具体的には、アゾ系染料のみ又はキサンテン系染料のみを色材として含有する各インクと比較して、記録画像の耐光性や耐ガス性はある程度向上するが、近年要求されるような高いレベルの堅牢性の水準には依然として達していない。
【００１０】
本発明者らの更なる検討の結果、上記のような従来のインクを用いて記録を行った場合に、記録してから数分後の画像と、室内で数日放置した画像とでは、色相にずれが生じる場合があることが新たに判明した。本発明においては以下、このような、画像の色相についての経時的な安定性のことを「色安定性」と呼ぶ。
【００１１】
これまでに述べてきたように、画像の発色性、耐光性、及び耐ガス性に優れ、更には色安定性にも優れるという性能を全て同時に満たすことが可能なインクジェット用インクは、これまでには得られていなかった。
【００１２】
したがって、本発明の第１の目的は、発色性、耐光性、耐ガス性、更には色安定性に優れる画像を与えるインクジェット用インクを提供することにある。また、本発明の第２の目的は、発色性、耐光性、耐ガス性に優れ、且つ色安定性に優れた画像を与えるインクジェット用インクの作製方法を提供することにある。更に、本発明の別の目的は、前記インクジェット用インクを使用したインクジェット記録方法及びインクカートリッジを提供することにある。
【課題を解決するための手段】
【００１３】
上記の目的は、下記の本発明によって達成される。すなわち、本発明にかかるインクジェット用インクは、少なくとも色材を含有するインクジェット用インクであって、前記色材が、下記一般式（Ｉ）で表される化合物、並びに、Ｃ．Ｉ．ダイレクトバイオレット１０７、Ｃ．Ｉ．アシッドレッド１４、Ｃ．Ｉ．アシッドレッド５２、Ｃ．Ｉ．アシッドレッド８７、Ｃ．Ｉ．アシッドレッド２８９、及びＣ．Ｉ．リアクティブレッド１８０からなる群から選ばれる少なくとも１種を含み、前記インク中における、前記一般式（Ｉ）で表される化合物の含有量（質量％）が、色材の含有量の合計（質量％）に占める割合が１５．０質量％以上４０．０質量％以下であることを特徴とする。
【００１４】
一般式（Ｉ）
【００１５】
【化１】
0005377045.tif 000002
【００１６】
（一般式（Ｉ）中、Ｍはそれぞれ独立に、水素原子、アルカリ金属、アンモニウム、又は有機アンモニウムである。）
また、本発明の別の実施態様にかかるインクジェット用インクの作製方法は、インクジェット用インクの作製方法であって、色材として、下記一般式（Ｉ）で表される化合物を含有するインクジェット用インクを収容するインクカートリッジのインク収容部に、Ｃ．Ｉ．ダイレクトバイオレット１０７、Ｃ．Ｉ．アシッドレッド１４、Ｃ．Ｉ．アシッドレッド５２、Ｃ．Ｉ．アシッドレッド８７、Ｃ．Ｉ．アシッドレッド２８９、及びＣ．Ｉ．リアクティブレッド１８０からなる群から選ばれる少なくとも１種を色材として含有するインクジェット用インクを、前記一般式（Ｉ）で表される化合物の含有量（質量％）の含有量が、色材の含有量の合計（質量％）に対して１５．０質量％以上４０．０質量％以下となるように充填して、インクジェット用インクを得る工程を有することを特徴とする。
【００１７】
一般式（Ｉ）
【００１８】
【化２】
0005377045.tif 000003
【００１９】
（一般式（Ｉ）中、Ｍはそれぞれ独立に、水素原子、アルカリ金属、アンモニウム、又は有機アンモニウムである。）
また、本発明の別の実施態様にかかるインクジェット用インクは、上記構成のインクジェット用インクの作製方法により得られたことを特徴とする。
【００２０】
また、本発明の別の実施態様にかかるインクカートリッジは、インクを収容するインク収容部を備えたインクカートリッジであって、前記インク収容部に収容されたインクが、上記構成のインクジェット用インクであることを特徴とする。
【００２１】
また、本発明の別の実施態様にかかるインクジェット記録方法は、インクをインクジェット方法で吐出して記録媒体に記録を行う工程を有するインクジェット記録方法であって、前記インクが、上記構成のインクジェット用インクであることを特徴とする。
【発明の効果】
【００２２】
本発明によれば、発色性、耐光性、耐ガス性、更には色安定性に優れる画像を与えるインクジェット用インクを提供することができる。また、本発明の別の実施態様によれば、発色性、耐光性、耐ガス性に優れ、且つ色安定性に優れた画像を与えるインクジェット用インクの作製方法を提供することができる。また、本発明の別の実施態様によれば、前記インクジェット用インクを使用したインクジェット記録方法及びインクカートリッジを提供することができる。
【図面の簡単な説明】
【００２３】
【図１】インクカートリッジの概略説明図である。
【図２】インクカートリッジの概略説明図である。
【発明を実施するための形態】
【００２４】
以下に、本発明の好ましい実施の形態を挙げて、本発明を詳細に説明する。なお、本発明においては、色材が塩である場合は、インク中では塩はイオンに解離して存在しているが、便宜上、「塩を含有する」と表現する。
【００２５】
＜インク＞
以下、本発明のインクジェット用インク（以下、単にインクと呼ぶこともある）を構成する成分等について詳細に述べる。
【００２６】
（色材）
本発明のインクは、Ｃ．Ｉ．ダイレクトバイオレット１０７、Ｃ．Ｉ．アシッドレッド１４、Ｃ．Ｉ．アシッドレッド５２、Ｃ．Ｉ．アシッドレッド８７、Ｃ．Ｉ．アシッドレッド２８９、及びＣ．Ｉ．リアクティブレッド１８０からなる群から選ばれる少なくとも１種を含有することが必須である。この色材群を構成する各色材は、画像の発色性等に優れるため、これらの色材を含有するインクを用いることで、銀塩写真の発色性に匹敵するインクジェット記録画像を形成することができる。以下、本発明においては、Ｃ．Ｉ．ダイレクトバイオレット１０７、Ｃ．Ｉ．アシッドレッド１４、Ｃ．Ｉ．アシッドレッド５２、Ｃ．Ｉ．アシッドレッド８７、Ｃ．Ｉ．アシッドレッド２８９、及びＣ．Ｉ．リアクティブレッド１８０からなる群を、「色材群」と呼ぶことがある。
【００２７】
本発明のインクは、上記色材群から選ばれる少なくとも１種に加えて、更に、下記一般式（Ｉ）で表される化合物を含有することが必須である。一般式（Ｉ）で表される化合物は、画像の耐光性及び耐ガス性に非常に優れるため、インク中の含有量が微量であっても、上記色材群から選ばれる少なくとも１種の色材を用いた画像の耐光性及び耐ガス性を向上させることができる。更に、本発明のインクにおいては、一般式（Ｉ）で表される化合物の含有量（質量％）が色材の含有量の合計（質量％）に占める割合が、１５．０質量％以上４０．０質量％以下であることが必要である。なお、この場合の一般式（Ｉ）で表される化合物の含有量や色材の含有量の合計は、インク全質量を基準とした値である。かかる構成のインクとすることで、併用するこれらの色材が記録媒体上において相乗的に作用し合うことにより、上記色材群が本来有する優れた発色性を損なうことなく、画像の耐光性及び耐ガス性を特に顕著に向上することができる。逆に、前記割合が１５．０質量％未満であると、画像の耐光性及び耐ガス性が得られない場合があり、４０．０質量％を越えると、画像の発色性が十分に得られない場合がある。
【００２８】
一般式（Ｉ）で表される化合物が、画像の耐光性及び耐ガス性に非常に優れている理由を、本発明者らは以下のように推測している。一般式（Ｉ）で表される化合物は、その分子構造において、電子密度が相対的に高い位置、すなわちトリアジン環に置換したアリールオキシド基のｐ−位に、電子吸引性の高いスルホン酸基が結合している。かかる構造を有することで、記録物が環境ガスや光にさらされた際の色材の劣化が抑制されることによって、従来のアントラピリドン化合物に比べて、優れた画像の耐光性及び耐ガス性が得られると考えられる。
【００２９】
一般式（Ｉ）
【００３０】
【化３】
0005377045.tif 000004
【００３１】
（一般式（Ｉ）中、Ｍはそれぞれ独立に、水素原子、アルカリ金属、アンモニウム、又は有機アンモニウムである。）
一般式（Ｉ）におけるＭはそれぞれ独立に、水素原子、アルカリ金属、アンモニウム、又は有機アンモニウムである。前記アルカリ金属としては、例えば、リチウム、ナトリウム、カリウム等が挙げられる。また、前記有機アンモニウムとしては、例えば、アセトアミド、ベンズアミド、メチルアミノ、ブチルアミノ、ジエチルアミノ、トリエタノールアミノ、及びフェニルアミノ等が挙げられる。
【００３２】
なお、本発明においては、アントラピリドン系染料である一般式（Ｉ）で表される化合物を使用するが、該染料は、アントラピリドン系染料であればどのような構造を有する化合物を用いてもよいというわけではない。例えば、アントラピリドン系染料である下記の化合物（ＩＩ）を、上記色材群から選ばれる少なくとも１種と併用したインクでは、優れた色安定性を有する画像を得ることはできない。
【００３３】
化合物（ＩＩ）
【００３４】
【化４】
0005377045.tif 000005
【００３５】
上記でも述べたように、本発明においては、色材の組み合わせ及びこれらの含有量の割合が規定されたインクとすることで、発色性、耐光性、及び耐ガス性に優れた画像が得られる。ここで、アントラピリドン系染料として前記化合物（ＩＩ）を用いた場合に、画像の色安定性が十分に得られない理由を本発明者らは以下のように推測している。
【００３６】
本発明者らの検討の結果、画像の色安定性の低下は、記録媒体に付与された色材が一定の位置に存在するのではなく、時間の経過と共に記録媒体の主として厚さ（深さ）方向に動くことによって生じることがわかった。したがって、画像の色安定性を向上させるためには、色材を記録媒体中において動きにくいような構造とする、すなわち、色材の分子量を大きくする方向にすることが有利である。一方で、色材の分子量を大きくすると、色材の構造に占める発色団の割合が小さくなるため、発色効率が下がり、画像の発色性が低下する方向となる。つまり、画像の色安定性と発色性とはトレードオフの関係を有するのである。このため、アントラピリドン系染料として例えば上記の化合物（ＩＩ）を用いても、画像の発色性と色安定性とを両立することが困難となる。
【００３７】
これまでに述べてきたように、画像の発色性、耐光性、耐ガス性、及び色安定性の向上という本発明の効果は、数多くの色材の中から特定の色材を選び、これらを特定の含有量の割合で組み合わせて使用するという本発明の構成により初めて達成されるのである。
【００３８】
本発明においては、上記色材群から選ばれる少なくとも１種の色材と一般式（Ｉ）で表される化合物とを用い、更に下記一般式（ＩＩ）で表される化合物を併用することが特に好ましい。
【００３９】
一般式（ＩＩ）
【００４０】
【化５】
0005377045.tif 000006
【００４１】
（一般式（ＩＩ）中、Ｍはそれぞれ独立に、水素原子、アルカリ金属、アンモニウム、又は有機アンモニウムである。）
一般式（ＩＩ）におけるＭはそれぞれ独立に、水素原子、アルカリ金属、アンモニウム、又は有機アンモニウムである。前記アルカリ金属としては、例えば、リチウム、ナトリウム、カリウム等が挙げられ、前記有機アンモニウムとしては、例えば、アセトアミド、ベンズアミド、メチルアミノ、ブチルアミノ、ジエチルアミノ、及びフェニルアミノ等が挙げられる。
【００４２】
〔色材の含有量〕
上記で述べた通り、本発明のインクにおいては、インク中における、一般式（Ｉ）で表される化合物の含有量（質量％）が、色材の含有量の合計（質量％）に占める割合が１５．０質量％以上４０．０質量％以下であることが必要である。前記割合が１５．０質量％未満であると、画像の耐光性及び耐ガス性が得られない場合があり、４０．０質量％を越えると、画像の発色性が十分に得られない場合がある。なお、この場合の一般式（Ｉ）で表される化合物の含有量や色材の含有量の合計は、インク全質量を基準とした値である。
【００４３】
また、インク中の一般式（Ｉ）で表される化合物の含有量（質量％）は、インク全質量を基準として、０．８質量％以上２．０質量％以下であることが好ましい。一般式（Ｉ）で表される化合物の含有量が０．８質量％未満であると、画像の耐光性及び耐ガス性が十分に得られない場合があり、２．０質量％を越えると、画像の発色性が十分に得られない場合がある。
【００４４】
また、インク中の上記色材群から選ばれる少なくとも１種の色材の含有量（質量％）は、インク全質量を基準として、０．０６質量％以上８．５質量％以下であることが好ましい。
【００４５】
また、インク中の色材の含有量の合計（質量％）は、インク全質量を基準として、０．１質量％以上１０．０質量％以下であることが好ましい。色材の含有量の合計が０．１質量％未満であると、画像の耐光性、耐ガス性、及び画像濃度が十分に得られない場合があり、また、１０．０質量％を越えると、耐固着性等のインクの信頼性が十分に得られない場合がある。
【００４６】
〔色材の検証方法〕
本発明で用いる色材がインク中に含まれているか否かの検証には、高速液体クロマトグラフィー（ＨＰＬＣ）を用いた下記（１）〜（３）の検証方法が適用できる。
（１）  ピークの保持時間
（２）  （１）のピークについての最大吸収波長
（３）  （１）のピークについてのマススペクトルのＭ／Ｚ（ｐｏｓｉ）、Ｍ／Ｚ（ｎｅｇａ）
高速液体クロマトグラフィーの分析条件は、以下に示す通りである。純水で約１，０００倍に希釈した液体（インク）を測定用サンプルとした。そして、下記の条件で高速液体クロマトグラフィーでの分析を行い、ピークの保持時間（ｒｅｔｅｎｔｉｏｎ  ｔｉｍｅ）、及び、ピークの最大吸収波長を測定した。
・カラム：ＳｕｎＦｉｒｅ  Ｃ１８  ２．１ｍｍ×１５０ｍｍ（日本ウォーターズ製）
・カラム温度：４０℃
・流速：０．２ｍＬ／ｍｉｎ
・ＰＤＡ：２００ｎｍ〜７００ｎｍ
・移動相及びグラジエント条件：表１
【００４７】
【表１】
0005377045.tif 000007
【００４８】
また、マススペクトルの分析条件は以下に示す通りである。得られたピークについて、下記の条件でマススペクトルを測定し、最も強く検出されたＭ／Ｚをｐｏｓｉ及びｎｅｇａのそれぞれに対して測定する。
・イオン化法
・ＥＳＩ
キャピラリ電圧：３．５ｋＶ
脱溶媒ガス：３００℃
イオン源温度：１２０℃
・検出器
ｐｏｓｉ：４０Ｖ  ２００〜１５００ａｍｕ／０．９ｓｅｃ
ｎｅｇａ：４０Ｖ  ２００〜１５００ａｍｕ／０．９ｓｅｃ。
【００４９】
上記した方法及び条件下で、色材の代表例として、一般式（Ｉ）で表される化合物の具体例である化合物（Ｉ）について測定を行った。その結果、得られた保持時間、最大吸収波長、Ｍ／Ｚ（ｐｏｓｉ）、Ｍ／Ｚ（ｎｅｇａ）の値を表２に示した。未知のインクについて、上記と同様の方法及び条件下で測定を行って、表２に示す値に該当する場合、本発明において用いる化合物に該当すると判断できる。
【００５０】
【表２】
0005377045.tif 000008
【００５１】
（その他の色材）
本発明においては、上記色材群から選ばれる少なくとも１種の色材と一般式（Ｉ）で表される化合物とに、必要に応じて使用する一般式（ＩＩ）で表される化合物に加えて、その他の色材を組み合わせてもよい。
【００５２】
また、フルカラーの画像を形成するために、本発明のインクとは別の色調を有する、例えば、シアンインク、マゼンタインク、イエローインク、グレーインク、及びブラックインク等のインクを併用することができる。更に、これらのインクと同一の色調を有する淡インクを組み合わせてもよい。上記の別の色調を有するインクや淡インクの色材としては、公知の色材であっても、新規に合成された色材であっても用いることができる。
【００５３】
（水性媒体）
本発明のインクは、水、又は水と水溶性有機溶剤との混合溶媒である水性媒体を含有することが好ましい。水としては、脱イオン水（イオン交換水）を用いることが好ましい。インク中の水の含有量（質量％）は、インク全質量を基準として、１０．０質量％以上９０．０質量％以下であることが好ましい。また、インク中の水溶性有機溶剤の含有量（質量％）は、インク全質量を基準として、５．０質量％以上９０．０質量％以下、更には１０．０質量％以上５０．０質量％以下であることが好ましい。含有量が５．０質量％未満であると、吐出性等が低下する場合があり、含有量が１０．０質量％を越えると、インクの粘度が高くなり、インクの供給不良等が起きる場合がある。
【００５４】
水溶性有機溶剤は、水溶性であれば特に制限はなく、以下に挙げるようなものを用いることができる。
エタノール、イソプロパノール、ｎ−ブタノール、ｉｓｏ−ブタノール、ｓｅｃ−ブタノール、ｔｅｒｔ−ブタノール等の炭素数１乃至４のアルキルアルコール類。Ｎ，Ｎ−ジメチルホルムアミド、Ｎ，Ｎ−ジメチルアセトアミド等のカルボン酸アミド類。アセトン、メチルエチルケトン、２−メチル−２−ヒドロキシペンタン−４−オン等のケトン類又はケトアルコール類。テトラヒドロフラン、ジオキサン等の環状エーテル類。グリセリン、１，３−ブタンジオール、１，５−ペンタンジオール、１，２−ヘキサンジオール、１，６−ヘキサンジオール、２−メチル−１，３−プロパンジオール、１，２，６−ヘキサントリオール、トリメチロールプロパン等の多価アルコール類。エチレングリコール、ジエチレングリコール、トリエチレングリコール、テトラエチレングリコール、１，２又は１，３−プロピレングリコール、１，２又は１，４−ブチレングリコール、ポリエチレングリコール、アセチレングリコール誘導体等のグリコール類。エチレングリコールモノメチル（又はエチル）エーテル、ジエチレングリコールモノメチル（又はエチル）エーテル、トリエチレングリコールモノエチル（又はブチル）エーテル等の多価アルコールのアルキルエーテル類。２−ピロリドン、Ｎ−メチル−２−ピロリドン、１，３−ジメチル−２−イミダゾリジノン、Ｎ−メチルモルホリン等の複素環類。チオジグリコール、ジメチルスルホキシド等の含硫黄化合物。尿素、尿素誘導体等の含窒素化合物。これらの水溶性有機溶剤は、１種又は２種以上を用いることができる。
【００５５】
（その他の添加剤）
本発明のインクには必要に応じて、界面活性剤、ｐＨ調整剤、キレート剤、防錆剤、防腐剤、防黴剤、紫外線吸収剤、粘度調整剤、消泡剤、及び、水溶性ポリマー等、種々の添加剤を含有させてもよい。例えば、界面活性剤の具体例としては、アニオン界面活性剤、両面界面活性剤、カチオン界面活性剤、ノニオン界面活性剤等が挙げられる。
【００５６】
＜インクジェット記録方法＞
本発明のインクは、インクジェット方法でインクを吐出して記録媒体に記録を行うインクジェット記録方法に好ましく適用することができる。インクジェット記録方法は、インクに力学的エネルギーを作用させてインクを吐出させる記録方法や、インクに熱エネルギーを作用させてインクを吐出させる記録方法等がある。特に、本発明においては、熱エネルギーを利用するインクジェット記録方法を好ましく用いることができる。
【００５７】
＜インクカートリッジ＞
本発明のインクを適用するのに好適なインクカートリッジは、これらのインクを収容するインク収容部を備えたインクカートリッジが挙げられ、前記インク収容部に収容されたインクが、本発明のインクであることが好ましい。以下にインクカートリッジの具体例を示す。
【００５８】
図１は、インクカートリッジの概略説明図である。インクカートリッジは、内部に負圧発生部材１３２を収容する負圧発生部材収容室１３４、及び、インクを収容する実質的に密閉されたインク収容室１３６、を仕切壁１３８で仕切る構造を有する。また、上部で大気連通口１１２を介して大気に連通し、下部でインク供給口１１４に連通する。負圧発生部材収容室１３４及びインク収容室１３６は、インクカートリッジの底部付近で仕切壁１３８に形成された連通孔１４０、及びインク供給動作時にインク収容室１３６への大気の導入を促進するための大気導入溝１５０を介してのみ連通されている。負圧発生部材収容室１３４を形成するインクカートリッジの上壁には、内部に突出する形態で複数個のリブが一体に成形され、負圧発生部材収容室１３４に圧縮状態で収容される負圧発生部材と当接している。このリブにより、上壁と負圧発生部材の上面との間にエアバッファ室が形成されている。また、インク供給口１１４を備えたインク供給筒には、負圧発生部材より毛管力が高く、且つ物理的強度が大きい圧接体１４６が設けられており、負圧発生部材と圧接している。
【００５９】
負圧発生部材収容室１３４内には、負圧発生部材として、ポリエチレン等のオレフィン系樹脂の繊維で構成される、第１の負圧発生部材１３２Ｂと第２の負圧発生部材１３２Ａとの２つの毛管力発生型の負圧発生部材を収容している。１３２Ｃはこの２つの負圧発生部材の境界層であり、境界層１３２Ｃの仕切壁１３８との交差部分は、インク供給口１１４を下方にしたインクカートリッジの使用時の姿勢において大気導入溝１５０の上端部より上方に存在している。また、負圧発生部材内に収容されるインクは、インクの液面Ｌで示されるように、上記境界層１３２Ｃよりも上方まで存在している。
【００６０】
ここで、第１の負圧発生部材１３２Ｂと第２の負圧発生部材１３２Ａとの境界層１３２Ｃは圧接しており、負圧発生部材１３２の境界層１３２Ｃ近傍は他の部位と比較して圧縮率が高く、毛管力が強い状態となっている。ここで、第１の負圧発生部材１３２Ｂの毛管力をＰ１、第２の負圧発生部材１３２Ａの毛管力をＰ２、負圧発生部材同士の界面の持つ毛管力をＰＳとすると、Ｐ２＜Ｐ１＜ＰＳとなっている。
【００６１】
図２は、別のインクカートリッジの概略説明図であり、このインクカートリッジには記録ヘッドが一体となって構成されている。インクカートリッジ１００１は、インクジェット記録装置本体に載置されているキャリッジの位置決め手段及び電気的接点によって支持固定されるとともに、キャリッジに着脱可能となっており、収容したインクが消費されると交換することができる。
【００６２】
インクカートリッジ１００１は異なる複数の色のインク（例えば、シアンインク、マゼンタインク、及びイエローインク）を吐出させるものである。そして、インクカートリッジは、記録素子基板１１００、電気配線テープ１３００、インク供給保持部材１４００、インク吸収体１５０１、１５０２、及び１５０３、蓋部材１６００等で構成される。記録素子基板１１００には、シアン、マゼンタ、及びイエローの各インクを供給するインク供給口１２００が並列して形成されており、電気配線テープ１３００はインクを吐出するための電気信号を印加する。また、樹脂により成型されたインク供給保持部材１４００の内部には、インクを保持するための負圧を発生するインク吸収体１５０１、１５０２、及び１５０３が収容される。
【００６３】
インク供給保持部材１４００は、インクカートリッジの機能とインク供給機能とを備えている。すなわち、内部にシアン、マゼンタ、イエローのインクを保持するための負圧を発生するための吸収体１５００を保持するための空間を有することでインクカートリッジの機能を有する。また、記録素子基板１１００のインク供給口にインクを導くための独立したインク流路を形成することでインク供給機能を有する。インク流路の下流部には、記録素子基板１１００にインクを供給するためのインク供給口１２００が形成されている。そして、記録素子基板１１００のインク供給口がインク供給保持部材１４００のインク供給口１２００に連通するよう、記録素子基板１１００がインク供給保持部材１４００に対して固定される。又、インク供給口１２００付近周囲の平面には、電気配線テープ１３００の一部の裏面が固定される。蓋部材１６００は、インク供給保持部材１４００の上部開口部に溶着されることで、インク供給保持部材１４００内部の空間を閉塞するものである。蓋部材１６００は記録ヘッドをインクジェット記録装置に固定するための係合部１７００を有している。
【００６４】
＜インクジェット用インクの作製方法＞
本発明のインクの作製方法は、本発明のインクにおける必須の構成要件を満足するインクが得られれば、その方法は特に限定されない。すなわち、色材として、上記色材群から選ばれる少なくとも１種及び一般式（Ｉ）で表される化合物を含有し、かつ一般式（Ｉ）で表される化合物の含有量が全色材に占める割合が特定の範囲であるインクが得られる方法であれば、どのような工程を用いてもよい。
【００６５】
本発明においては、一般式（Ｉ）で表される化合物を含有するインクを収容するインクカートリッジのインク収容部に、色材として、上記色材群から選ばれる少なくとも１種を含有するインクを充填する工程を有することが特に好ましい。これは、画像の堅牢性等の特性に優れた一般式（Ｉ）で表される化合物を含有するインク、及び該インクを収容するインクカートリッジを再利用することにより、コストの削減や廃棄物の削減による環境負荷の軽減が可能となるためである。また更に、上記の効果に加えて、一度インクを収容したインクカートリッジは、インクの再充填が容易となるという付帯的効果も同時に得ることができるためである。
【００６６】
インクを充填する工程においては、得られたインク中における、一般式（Ｉ）で表される化合物の含有量が全色材に占める割合が上記特定の範囲内となるように、上記色材群から選ばれる少なくとも１種を含有するインクを充填することが特に好ましい。一般式（Ｉ）で表される化合物の含有量が占める割合は、例えば、充填するインク中の上記色材群から選ばれる少なくとも１種の色材の含有量や、インクカートリッジの容積に応じてインクの充填量を適切に決定するなどことにより行うことができる。
【実施例】
【００６７】
以下、実施例及び比較例を用いて本発明を更に詳細に説明するが、本発明は、その要旨を超えない限り、下記の実施例によって何ら限定されるものではない。なお、下記の「色材の合成」及び「インクの調製」の項目において、「部」又は「％」とあるのは、特に指定のない限り、質量基準である。
【００６８】
＜色材の合成＞
以下に示す手順にしたがって、化合物（Ｉ）（一般式（Ｉ）におけるＭがナトリウム原子である化合物）を合成した。
【００６９】
（Ａ）キシレン３６０部中に、下記式（１）の化合物９４．８部、炭酸ナトリウム３．０部、ベンゾイル酢酸エチルエステル１４４．０部を撹拌下で順次添加し、液体の温度を１４０〜１５０℃に昇温して８時間反応を行った。その間、反応で生成したエタノール及び水をキシレンと共沸させながら系外へ留出して、反応を完結した。反応液を温度３０℃に冷却し、メタノール２４０部を添加して３０分撹拌した。その後、析出した固体を濾取した。得られた固体をメタノール３６０部で洗浄した後、乾燥して、下記式（２）の化合物１２４．８部を淡黄色針状結晶として得た。
【００７０】
式（１）
【００７１】
【化６】
0005377045.tif 000009
【００７２】
式（２）
【００７３】
【化７】
0005377045.tif 000010
【００７４】
（Ｂ）Ｎ，Ｎ−ジメチルホルムアミド３００．０部中に、上記で得られた式（２）の化合物８８．８部、メタアミノアセトアニリド７５．０部、酢酸銅１水和物２４．０部、及び炭酸ナトリウム１２．８部を撹拌下で順次添加した。そして、液体の温度を１２０〜１３０℃に昇温して３時間反応を行った。反応液を約５０℃に冷却し、メタノール１２０部を添加して３０分撹拌した。その後、析出した固体を濾取した。得られた固体をメタノール５００部、次いで８０℃の温水で洗浄した後、乾燥して、下記式（３）の化合物７９．２部を青味の赤色結晶として得た。
【００７５】
式（３）
【００７６】
【化８】
0005377045.tif 000011
【００７７】
（Ｃ）９８％の硫酸１３０部に、水冷しながら、２８％の発煙硫酸１７０部を撹拌下で添加して、１２％の発煙硫酸３００部を調製した。水冷しながら、上記で得られた式（３）の化合物５１．３部を温度５０℃以下で添加した後、液体の温度を８５〜９０℃に昇温して４時間反応を行った。６００部の氷水中に反応液を添加し、その間氷を加えながら発熱による液温の上昇を抑え、液温を４０℃以下に保った。更に、水を加えて反応液の液量を１，０００部とした後、ろ過を行い、非溶解物を除去した。得られた母液に温水を加えて１，５００部とし、液温を６０〜６５℃に保ちながら、塩化ナトリウム３００部を添加して２時間撹拌し、析出した結晶を濾取した。得られた結晶を２０％塩化ナトリウム水溶液３００部で洗浄し、よく水分を絞って、下記式（４）の化合物５９．２部を含むウェットケーキ１００．３部を赤色結晶として得た。
【００７８】
式（４）
【００７９】
【化９】
0005377045.tif 000012
【００８０】
（Ｄ）水６０部中に、上記で得られた式（４）の化合物のウェットケーキ６７．７部を添加した。次いで、これに２５％の水酸化ナトリウム水溶液２４部を添加して撹拌し、更に、２５％の水酸化ナトリウム水溶液を加えて液体のｐＨを３〜４に調整しながら溶解した。一方、６０部の氷水に、リパールＯＨ（商品名、アニオン界面活性剤；ライオン製）０．４部を添加し、これにシアヌルクロライド８．９部を添加して３０分撹拌して懸濁液を得た。得られた懸濁液を、上記で得られた式（４）を含む溶液中に添加した。そして、１０％の水酸化ナトリウム水溶液を用いて、液体のｐＨを２．７〜３．０に保ちながら、温度２５〜３０℃で４時間反応を行うことにより、下記式（５）の化合物を含有する反応液を得た。
【００８１】
式（５）
【００８２】
【化１０】
0005377045.tif 000013
【００８３】
（Ｅ）上記で得られた式（５）の化合物を含有する反応液中に、ｐ−フェノールスルホン酸ナトリウム２水和物９．５部を添加した。次いで、これに２５％の水酸化ナトリウム水溶液を加えて、液体のｐＨを６．５±０．３に保ちながら、液体の温度を５０〜５５℃に昇温して、その温度で１時間反応を行うことにより、下記式（６）の化合物を含有する反応液を得た。
【００８４】
式（６）
【００８５】
【化１１】
0005377045.tif 000014
【００８６】
（Ｆ）上記で得られた式（６）の化合物を含有する反応液中に、エチレンジアミン１．２部を添加した。次いで、これに２５％の水酸化ナトリウム水溶液を添加して、液体のｐＨを７．８〜８．２に保ちながら、液体の温度を７８〜８２℃に昇温して、その温度で１時間反応を行った。その後、水を加えて液量を約３５０部にした後、ろ過を行い、非溶解物を除去した。得られた母液に水を加えて液量を４００部とした後、液体の温度を５５±２℃に保ちながら、濃塩酸を添加して、液体のｐＨを３に調整した。次いで、この液体に、塩化ナトリウム４０部を１５分かけて添加し、３０分間撹拌して、更に濃塩酸を添加して、液体のｐＨを２に調整した。得られた酸性の水溶液を１時間撹拌して、析出した結晶を濾取し、得られた結晶を２０％の塩化ナトリウム水溶液１００部で洗浄することにより、下記の化合物（Ｉ）を得た。
【００８７】
化合物（Ｉ）
【００８８】
【化１２】
0005377045.tif 000015
【００８９】
下記の化合物（ＩＩ）は、特許文献３の実施例４で合成された染料をナトリウム塩型としたものを用いた。
【００９０】
化合物（ＩＩ）
【００９１】
【化１３】
0005377045.tif 000016
【００９２】
下記の化合物（ＩＩＩ）は、特許文献４の実施例３で合成された染料をナトリウム塩型としたものを用いた。
【００９３】
化合物（ＩＩＩ）
【００９４】
【化１４】
0005377045.tif 000017
【００９５】
下記の化合物（ＩＶ）は、特許文献５の実施例１で合成された染料（ナトリウム塩型）を用いた。
【００９６】
化合物（ＩＶ）
【００９７】
【化１５】
0005377045.tif 000018
【００９８】
＜インクの調製＞
下記表３〜６の上段に示した各成分を混合し、十分撹拌した後、ポアサイズ０．２μｍのメンブランフィルター（アドバンテック製）にて加圧ろ過を行い、各インクを調製した。
【００９９】
【表３】
0005377045.tif 000019
【０１００】
【表４】
0005377045.tif 000020
【０１０１】
【表５】
0005377045.tif 000021
【０１０２】
【表６】
0005377045.tif 000022
【０１０３】
＜記録物の作製＞
上記で得られた各インクをそれぞれ充填したインクカートリッジをインクジェット記録装置（商品名：Ｐｉｘｕｓ  ｉＰ８６００；キヤノン製）に搭載して、記録物を作製した。記録条件を、温度２３℃、相対湿度５５％、記録密度２，４００ｄｐｉ×１，２００ｄｐｉ、吐出量２．５ｐＬとした。記録媒体（商品名：プロフェッショナルフォトペーパーＰＲ１０１；キヤノン製）に、記録デューティを５０％とした画像を形成し、得られた記録物を温度２３℃、相対湿度５５％の環境で２４時間自然乾燥させた。
【０１０４】
＜評価＞
（発色性）
上記で得られた記録物の画像の部分について、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件でマゼンタ成分の光学濃度を測定して、発色性の評価を行った。発色性の評価基準は以下の通りである。評価結果を表７及び表８に示した。本発明においては、下記の評価基準でＡを優れているレベル、Ｂ及びＣを許容できないレベルとした。
Ａ：光学濃度が１．７以上であった
Ｂ：光学濃度が１．５以上１．７未満であった
Ｃ：光学濃度が１．５未満であった。
【０１０５】
（耐光性）
上記で得られた記録物の画像の部分について、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件でマゼンタ成分の光学濃度を測定した（「試験前の光学濃度」とする）。その後、スーパーキセノン試験機（商品名：ＳＸ−７５；スガ試験機製）中に上記で得られた記録物を入れ、照射強度１００キロルクス、槽内温度２４℃、相対湿度６０％の条件で４８時間曝露した。その後更に、記録物の画像の部分について、上記と同様の条件でマゼンタ成分の光学濃度を測定した（「試験後の光学濃度」とする）。得られた試験前の光学濃度及び試験後の光学濃度の各値から、下記式に基づいて光学濃度の残存率を算出して、耐光性の評価を行った。耐光性の基準は以下の通りである。評価結果を表７及び表８に示した。本発明においては、下記の評価基準でＡを優れているレベル、Ｂ及びＣを許容できないレベルとした。
【０１０６】
【数１】
0005377045.tif 000023
【０１０７】
Ａ：光学濃度の残存率が８０％以上であった
Ｂ：光学濃度の残存率が７０％以上８０％未満であった
Ｃ：光学濃度の残存率が７０％未満であった。
【０１０８】
（耐ガス性）
上記で得られた記録物の画像の部分について、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件でマゼンタ成分の光学濃度を測定した（「試験前の光学濃度」とする）。その後、オゾン試験装置（商品名：ＯＭＳ−Ｈ；スガ試験機製）中に上記で得られた記録物を入れ、オゾンガス濃度２．５ｐｐｍ、槽内温度４０℃、相対湿度６０％の条件で３２時間暴露した。その後更に、記録物の画像の部分について、上記と同様の条件でマゼンタ成分の光学濃度を測定した（「試験後の光学濃度」とする）。得られた試験前の光学濃度及び試験後の光学濃度の各値から、上記式に基づいて光学濃度の残存率を算出して、耐ガス性の評価を行った。耐ガス性の基準は以下の通りである。評価結果を表７及び表８に示した。本発明においては、下記の評価基準でＡＡ、Ａを十分な性能を有するレベルとし、ＡＡを特に優れているレベル、Ｂ及びＣを許容できないレベルとした。
ＡＡ：光学濃度の残存率が８５％以上であった
Ａ：光学濃度の残存率が８０％以上８５％未満であった
Ｂ：光学濃度の残存率が７０％以上８０％未満であった
Ｃ：光学濃度の残存率が７０％未満であった。
【０１０９】
（色安定性）
上記で得られた各インクをそれぞれ充填したインクカートリッジをインクジェット記録装置（商品名：Ｐｉｘｕｓ  ｉＰ８６００；キヤノン製）に搭載して、記録物を作製した。記録条件を、温度２３℃、相対湿度５５％、記録密度２，４００ｄｐｉ×１，２００ｄｐｉ、吐出量２．５ｐＬとした。記録媒体（商品名：プロフェッショナルフォトペーパーＰＲ１０１；キヤノン製）に、記録デューティを５０％とした画像を形成した。このようにして作製した、温度２５℃、相対湿度２０％の環境で２４時間自然乾燥させた記録物と、同様の記録を行ってから５分後の記録物とについて、画像における色相のずれの状態を目視で確認してこれらの記録物を比較して、色安定性の評価を行った。色安定性の基準は以下の通りである。評価結果を表７及び表８に示した。
Ａ：色相のずれがなく、優れたレベルであった
Ｂ：色相のずれが若干あったが、許容できるレベルであった
Ｃ：色相のずれが明らかにあり、許容できないレベルであった。
【０１１０】
【表７】
0005377045.tif 000024
【０１１１】
【表８】
0005377045.tif 000025
【０１１２】
＜インクの調製＞
下記表９に示した各成分を混合し、十分撹拌した後、ポアサイズ０．２μｍのメンブランフィルター（アドバンテック製）にて加圧ろ過を行い、インクＡを調製した。
【０１１３】
【表９】
0005377045.tif 000026
【０１１４】
図１の構成を有するインクカートリッジに、表６に示す処方で調製したインクＡを１０．０ｇずつ充填したインクカートリッジを６つ作製した。その後、各インクカートリッジから８．０ｇのインクＡを排出した。更に、比較例１〜６の各インクを、前記６つのインクカートリッジにそれぞれ８．０ｇずつ充填して、実施例２５〜３０の各インクを調製した。実施例２５〜３０のインクをインクカートリッジから抜き取り、組成を分析したところ、下記表１０の上段に示す組成であることがわかった。
【０１１５】
【表１０】
0005377045.tif 000027
【０１１６】
＜インクの作製方法の評価＞
上記で得られた実施例２５〜３０の各インクが充填されたインクカートリッジを、インクジェット記録装置（商品名：Ｐｉｘｕｓ  ｉＰ８６００；キヤノン製）にそれぞれ搭載して、記録物を作製した。記録条件を、温度２３℃、相対湿度５５％、記録密度２，４００ｄｐｉ×１，２００ｄｐｉ、吐出量２．５ｐＬとした。記録媒体（商品名：プロフェッショナルフォトペーパーＰＲ１０１；キヤノン製）に、記録デューティを５０％とした画像を形成し、得られた記録物を温度２３℃、相対湿度５５％の環境で２４時間自然乾燥した。このようにして得られた記録物について、上記と同様の方法及び評価基準で、発色性、耐光性、及び耐ガス性の評価を行った。また、上記と同様の方法で５分及び２４時間保存した記録物をそれぞれ作製して、上記と同様の評価基準で色安定性の評価を行った。評価結果を表１１に示した。
【０１１７】
【表１１】
0005377045.tif 000028
【符号の説明】
【０１１８】
１１２  大気連通口
１１４  インク供給口
１３２Ａ  第２の負圧発生部材
１３２Ｂ  第１の負圧発生部材
１３２Ｃ  第１の負圧発生部材と第２の負圧発生部材の境界層
１３４  負圧発生部材収容室
１３６  インク収容室
１３８  仕切壁
１４０  連通孔
１４６  圧接体
１５０  大気導入溝
Ｌ  インクの液面
１００１  インクカートリッジ
１１００  記録素子基板
１２００  インク供給口
１３００  電気配線テープ
１４００  インク供給部材
１５００  インク吸収体
１５０１  インク吸収体
１５０２  インク吸収体
１５０３  インク吸収体
１６００  蓋部材
１７００  係合部
【図１】
0005377045.tif 000031
【図２】
0005377045.tif 000032